(57)【要約】【課題】シリコーン樹脂層に対して強固な接着性を得られる表面処理ガラス繊維織編物及び優れた機械的強度を備えるガラス繊維強化シリコーン樹脂膜材を提供する。【解決手段】表面処理ガラス繊維織編物は、ガラス繊維織編物表面に、第１のシランカップリング剤及び被膜剤を含む第１の表面処理層と、第２のシランカップリング剤を含む第２の表面処理層とを備える。第１のシランカップリング剤は、第１級アミノ基及び第２級アミノ基からなる官能基群１、又は末端ビニル基、末端エポキシ基及び末端ハロゲノ基からなる官能基群２のいずれかの群から選択される第１の官能基を有し、第２のシランカップリング剤は、第１の官能基が属する官能基群とは異なる官能基群から選択される第２の官能基を有し、第２のシランカップリング剤の質量は、第２の表面処理層全体の質量の８０質量％以上である。【選択図】  なし【特許請求の範囲】
【請求項１】
ガラス繊維織編物表面に、第１のシランカップリング剤及び被膜剤を含む第１の表面処理層と、第２のシランカップリング剤を含む第２の表面処理層とをこの順に備える表面処理ガラス繊維織編物であって、
前記第１のシランカップリング剤は、第１級アミノ基及び第２級アミノ基からなる官能基群１、又は末端ビニル基、末端エポキシ基及び末端ハロゲノ基からなる官能基群２のいずれかの群から選択される第１の官能基を有し、
前記第２のシランカップリング剤は、前記第１の官能基が選択された前記官能基群とは異なる官能基群から選択される第２の官能基を有し、
前記第２のシランカップリング剤の質量は、前記第２の表面処理層全体の質量の８０質量％以上であることを特徴とする表面処理ガラス繊維織編物。
【請求項２】
請求項１記載の表面処理ガラス繊維織編物において、前記官能基群１が末端第１級アミノ基からなり、前記官能基群２が末端メタクリロイル基、末端グリシドキシ基及びクロロ基からなることを特徴とする表面処理ガラス繊維織編物。
【請求項３】
請求項１又は請求項２記載の表面処理ガラス繊維織編物において、前記第１のシランカップリング剤と前記第２のシランカップリング剤とのモル比が、７０：３０〜１３：８７の範囲であることを特徴とする表面処理ガラス繊維織編物。
【請求項４】
請求項１乃至請求項３のいずれか１項記載の表面処理ガラス繊維織編物において、経方向及び緯方向の引張強さが、１５００Ｎ／２５ｍｍ以上であることを特徴とする表面処理ガラス繊維織編物。
【請求項５】
請求項１乃至請求項４のいずれか１項記載の表面処理ガラス繊維織編物において、前記第１の官能基と前記第２の官能基とが化学結合を形成していることを特徴とする表面処理ガラス繊維織編物。
【請求項６】
請求項１乃至請求項５のいずれか１項記載の表面処理ガラス繊維織編物の前記第２の表面処理層上に、シリコーン樹脂層を備えることを特徴とするガラス繊維強化シリコーン樹脂膜材。
【発明の詳細な説明】
【技術分野】
【０００１】
本発明は、表面処理ガラス繊維織編物及びそれを用いるガラス繊維強化シリコーン樹脂膜材に関する。
【背景技術】
【０００２】
ガラス繊維織物又はガラス繊維編物の上にシリコーン樹脂層を設け、ガラス繊維強化シリコーン樹脂膜材を形成することが検討されている。尚、本願では前記ガラス繊維織物と前記ガラス繊維編物とを合わせて「ガラス繊維織編物」という。
【０００３】
ガラス繊維織編物上に樹脂層を設ける場合、樹脂に対する親和性を付与するために、ガラス繊維の表面にシランカップリング剤からなるコーティング層を形成し、表面処理ガラス繊維織編物とすることが行われている。また、ガラス繊維の表面にシランカップリング剤からなるコーティング層を形成する場合、コーティング層を２層とすることが知られている（例えば、特許文献１参照）。
【先行技術文献】
【特許文献】
【０００４】
【特許文献１】特許第５８４４５０１号公報
【発明の概要】
【発明が解決しようとする課題】
【０００５】
しかしながら、ガラス繊維の表面にシランカップリング剤からなるコーティング層を２層設ける場合、それぞれのコーティング層を形成するシランカップリング剤の組合せによっては、該コーティング層を備える表面処理ガラス繊維織編物の最表面のコーティング層上に設けるシリコーン樹脂層に対して十分な接着性を得ることができず、得られたガラス繊維強化シリコーン樹脂膜材においても十分な機械的強度を得ることができないという不都合がある。
【０００６】
本発明は、かかる不都合を解消して、シリコーン樹脂層に対して強固な接着性を得ることができる表面処理ガラス繊維織編物を提供することを目的とする。
【０００７】
また、本発明の目的は、優れた機械的強度を備えるガラス繊維強化シリコーン樹脂膜材を提供することにもある。
【課題を解決するための手段】
【０００８】
かかる目的を達成するために、本発明の表面処理ガラス繊維織編物は、ガラス繊維織編物表面に、第１のシランカップリング剤及び被膜剤を含む第１の表面処理層と、第２のシランカップリング剤を含む第２の表面処理層とをこの順に備える表面処理ガラス繊維織編物であって、前記第１のシランカップリング剤は、第１級アミノ基及び第２級アミノ基からなる官能基群１、又は末端ビニル基、末端エポキシ基及び末端ハロゲノ基からなる官能基群２のいずれかの群から選択される第１の官能基を有し、前記第２のシランカップリング剤は、前記第１の官能基が属する前記官能基群とは異なる官能基群から選択される第２の官能基を有し、前記第２のシランカップリング剤の質量は、前記第２の表面処理層全体の質量の８０質量％以上であることを特徴とする。
【０００９】
本発明の表面処理ガラス繊維織編物は、ガラス繊維織編物表面に、第１のシランカップリング剤及び被膜剤を含む第１の表面処理層と、第２のシランカップリング剤を含む第２の表面処理層とをこの順に備える。
【００１０】
このとき、前記第１のシランカップリング剤は、第１級アミノ基及び第２級アミノ基からなる官能基群１、又は末端ビニル基、末端エポキシ基及び末端ハロゲノ基からなる官能基群２のいずれかの群から選択される第１の官能基を有する。一方、前記第２のシランカップリング剤は、前記第１の官能基が選択された前記官能基群とは異なる官能基群から選択される第２の官能基を有する。
【００１１】
すなわち、前記第１のシランカップリング剤が前記官能基群１から選択された第１の官能基を有する場合には、前記第２のシランカップリング剤は前記官能基群２から選択された第２の官能基を有する。また、前記第１のシランカップリング剤が前記官能基群２から選択された第１の官能基を有する場合には、前記第２のシランカップリング剤は前記官能基群１から選択された第２の官能基を有する。
【００１２】
本発明の表面処理ガラス繊維織編物は、前記構成に加え、前記第２のシランカップリング剤の質量が、前記第２の表面処理層全体の質量の８０質量％以上であることにより、該第２の表面処理層上にシリコーン樹脂層を設けたときに、該シリコーン樹脂層に対して強固な接着性を得ることができ、さらに得られたガラス繊維強化シリコーン樹脂膜材において優れた機械的強度を得ることができる。
【００１３】
本発明の表面処理ガラス繊維織編物は、前記第１の表面処理層と前記第２の表面処理層とが前述の構成を備える場合以外には、該第２の表面処理層上に設けられた前記シリコーン樹脂層に対して十分な接着性を得ることができない。また、本発明の表面処理ガラス繊維織編物は、前記第２のシランカップリング剤の質量が、前記第２の表面処理層全体の質量の８０質量％未満であるときには、前記第１の表面処理層と前記第２の表面処理層との構成に関わらず、該第２の表面処理層上に設けられた前記シリコーン樹脂層に対して十分な接着性を得ることができない。
【００１４】
また、本発明の表面処理ガラス繊維織編物においては、前記官能基群１が末端第１級アミノ基からなり、前記官能基群２が末端メタクリロイル基、末端グリシドキシ基及びクロロ基からなることが好ましい。この結果、本発明の表面処理ガラス繊維織編物は、前記第２の表面処理層上に設けられた前記シリコーン樹脂層に対してより強固な接着性を得ることができる。
【００１５】
また、本発明の表面処理ガラス繊維織編物においては、前記第１のシランカップリング剤と前記第２のシランカップリング剤とのモル比が、７０：３０〜１３：８７の範囲であることが好ましい。この結果、本発明の表面処理ガラス繊維織編物は、前記第２の表面処理層上に設けられた前記シリコーン樹脂層に対してさらに強固な接着性を得ることができる。
【００１６】
また、本発明の表面処理ガラス繊維織編物においては、経方向及び緯方向の引張強さが、１５００Ｎ／２５ｍｍ以上であることが好ましい。この結果、本発明の表面処理ガラス繊維織編物を用いることで、優れた強度を備えるガラス繊維強化シリコーン樹脂膜材を得ることができる。
【００１７】
さらに、本発明の表面処理ガラス繊維織編物においては、前記第１の官能基と前記第２の官能基とが化学結合を形成していることが好ましい。前記第１の官能基と前記第２の官能基とが化学結合を形成すると、第２のシランカップリング剤に含まれるアルコキシ基が加水分解を受けて生成されたシラノール基が、第２の表面処理層の第１の表面処理層と接しない表面に存在することになるので、前記第２の表面処理層上に設けられた前記シリコーン樹脂層に対する接着性を向上する点で好ましい。
【００１８】
本発明のガラス繊維強化シリコーン樹脂膜材は、前記いずれかの構成を備える本発明の表面処理ガラス繊維織編物の前記第２の表面処理層上に、シリコーン樹脂層を備えることにより、優れた機械的強度を得ることができる。
【発明を実施するための形態】
【００１９】
次に、本発明の実施の形態についてさらに詳しく説明する。
【００２０】
本実施形態の表面処理ガラス繊維織編物は、ガラス繊維織編物表面に、第１のシランカップリング剤及び被膜剤を含む第１の表面処理層と、第２のシランカップリング剤を含む第２の表面処理層とをこの順に備え、該第２の表面処理層上にシリコーン樹脂層が設けられることによりガラス繊維強化シリコーン樹脂膜材を形成する。
【００２１】
前記ガラス繊維織編物は、ガラス繊維織物であってもよく、ガラス繊維編物であってもよい。前記ガラス繊維織物としては、例えば、フィラメント径が３〜１０μｍのガラスフィラメントが５０〜２５００本集束されてなる、重量１．５〜１５０ｔｅｘの無撚糸、無撚糸に撚りを掛けた撚糸、又は、複数本の無撚糸又は撚糸を撚り合わせてなる合撚糸を、経糸及び緯糸として、２０本／２５ｍｍ〜１００本／２５ｍｍの織密度で、平織、綾織、朱子織、畦織等してなる、厚さ０．１〜１．０ｍｍ、単位面積当たりの質量１０〜２０００ｇ／ｍ２のガラス繊維織物を挙げることができる。また、前記ガラス繊維編物としては、例えば、フィラメント径が３〜１０μｍのガラスフィラメントが５０〜２５００本集束されてなる、重量１．５〜１５０ｔｅｘの無撚糸、無撚糸に撚りを掛けた撚糸、又は、複数本の無撚糸又は撚糸を撚り合わせてなる合撚糸を、編糸として、トリコット編み、ラッセル編み等をして得られたガラス繊維編物を挙げることができる。高い引張強度が得られることから、本実施形態の表面処理ガラス繊維織編物には、ガラス繊維織物を用いることが好ましい。
【００２２】
前記シリコーン樹脂層を形成するシリコーン樹脂としては、例えば、付加反応硬化型シリコーンエラストマー、縮合反応硬化型シリコーンエラストマー等、柔軟性を有するシリコーン樹脂を挙げることができる。
【００２３】
前記第１のシランカップリング剤は、第１級アミノ基及び第２級アミノ基からなる官能基群１、又は末端ビニル基、末端エポキシ基及び末端ハロゲノ基からなる官能基群２のいずれかの群から選択される第１の官能基を有し、前記第２のシランカップリング剤は、前記第１の官能基が選択された前記官能基群とは異なる官能基群から選択される第２の官能基を有する。
【００２４】
本実施形態では、前記第１のシランカップリング剤が前記官能基群１から選択された第１の官能基を有する場合には、前記第２のシランカップリング剤は前記官能基群２から選択された第２の官能基を有する。また、前記第１のシランカップリング剤が前記官能基群２から選択された第１の官能基を有する場合には、前記第２のシランカップリング剤は前記官能基群１から選択された第２の官能基を有する。
【００２５】
前記第１級アミノ基を有するシランカップリング剤としては、例えば、３−アミノプロピルトリメトキシシラン、３−アミノプロピルトリエトキシシラン、３−（２−アミノエチル）アミノプロピルトリメトキシシラン、ウレイドプロピルトリメトキシシラン、ウレイドプロピルトリエトキシシラン、Ｎ−２−（アミノエチル）−３−アミノプロピルトリメトキシシラン、Ｎ−２−（アミノエチル）−３−アミノプロピルメチルジメトキシシラン等を挙げることができるが、末端第１級アミノ基を有する３−アミノプロピルトリエトキシシラン（分子量２２１．４）又はＮ−２−（アミノエチル）−３−アミノプロピルトリメトキシシラン（分子量２２２．４）を好適に用いることができる。
【００２６】
前記第２級アミノ基を有するシランカップリング剤としては、例えば、Ｎ−（ビニルベンジル−２−アミノエチル−３−アミノプロピルトリメトキシシラン塩酸塩、３−（２−アミノエチル）アミノプロピルトリメトキシシラン、３−フェニルアミノプロピルトリメトキシシラン、ウレイドプロピルトリメトキシシラン、ウレイドプロピルトリエトキシシラン、Ｎ−２−（アミノエチル）−３−アミノプロピルトリメトキシシラン、Ｎ−２−（アミノエチル）−３−アミノプロピルメチルジメトキシシラン等を挙げることができるが、Ｎ−２−（アミノエチル）−３−アミノプロピルトリメトキシシラン（分子量２２２．４）又はＮ−（ビニルベンジル−２−アミノエチル−３−アミノプロピルトリメトキシシラン塩酸塩（分子量３７５）を好適に用いることができる。
【００２７】
前記末端ビニル基を有するシランカップリング剤としては、例えば、ビニルトリメトキシシラン、ビニルトリエトキシシラン、ビニルアセトキシシラン、アリルトリメトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン、３−アクリロキシプロピルトリメトキシシラン、Ｎ−（ビニルベンジル）−２−アミノエチル−３−アミノプロピルトリメトキシシラン塩酸塩等を挙げることができるが、ビニルメトキシシラン（分子量１４８．２）、Ｎ−（ビニルベンジル）−２−アミノエチル−３−アミノプロピルトリメトキシシラン塩酸塩（分子量３７５）、３−アクリロキシプロピルトリメトキシシラン（分子量２３４．３）を好適に用いることができ、末端メタクリロイル基を有する３−メタクリロキシプロピルトリメトキシシラン（分子量２４８．４）をさらに好適に用いることができる。
【００２８】
前記末端エポキシ基を有するシランカップリング剤としては、例えば、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン等を挙げることができるが、末端グリシドキシ基を有する３−グリシドキシプロピルトリメトキシシラン（分子量２３４．３）を好適に用いることができる。
【００２９】
前記末端ハロゲノ基を有するシランカップリング剤としては、例えば、（３−クロロプロピル）トリメトキシシラン、（３−クロロプロピル）トリエトキシシラン等を挙げることができるが、末端クロロ基を有する（３−クロロプロピル）トリメトキシシランを好適に用いることができる。
【００３０】
また、前記第１のシランカップリング剤と共に前記第１の表面処理層に含まれる被膜剤としては、例えば、ウレタン樹脂、エポキシ樹脂、アクリル樹脂、酢酸ビニル樹脂、ポリエステル樹脂等を挙げることができる。なお、前記第１の表面処理層は、前記第２の表面処理層上に設けられた前記シリコーン樹脂層に対する接着性が向上するという理由により前記被膜剤としてデンプンを含まないことが好ましい。
【００３１】
また、本実施形態では、前記第１のシランカップリング剤の質量は、前記第１の表面処理層全体の質量の、例えば０．５〜１０質量％の範囲とすることができ、好ましくは０．８〜８．０質量％、より好ましくは１．０〜５．０質量％の範囲とすることができる。
【００３２】
一方、前記第２のシランカップリング剤の質量は、前記第２の表面処理層全体の質量の８０質量％以上であることが必要であり、好ましくは９０質量％以上、より好ましくは９５質量％以上、さらに好ましくは９９質量％以上であり、特に好ましくは該第２の表面処理層は実質的に該第２のシランカップリング剤のみで構成される。
【００３３】
第２の表面処理層とシリコーン樹脂層との接着性を低下させるおそれがあることから、第２の表面処理層は、無機粒子、例えば、顔料、を含まないことが好ましい。
【００３４】
前記第１のシランカップリング剤及び前記第２のシランカップリング剤の合計質量は、前記第１の表面処理層全体及び前記第２の表面処理層全体の合計質量の、例えば１．０〜３５．０質量％の範囲とすることができ、好ましくは２．０〜３０．０質量％、より好ましくは５．０〜２０．０質量％、さらに好ましくは５．５〜１８．０質量％の範囲とすることができる。
【００３５】
また、前記第１のシランカップリング剤及び前記第２のシランカップリング剤の合計質量は、前記ガラス繊維織編物全体の質量の、例えば０．０１〜０．５０質量％の範囲とすることができ、好ましくは０．０１５〜０．１５質量％、より好ましくは０．０２〜０．１２質量％の範囲とすることができる。
【００３６】
前記第１のシランカップリング剤と前記第２のシランカップリング剤とのモル比は、例えば９６：４〜４：９６の範囲とすることができ、前記表面処理ガラス繊維織編物と前記シリコーン樹脂層との間で強固な接着性を得るために、７０：３０〜１８：３７の範囲であることが好ましく、６０：４０〜１５：８５の範囲であることがより好ましい。
【００３７】
また、前記第１のシランカップリング剤と前記第２のシランカップリング剤との重量比は、例えば９６：４〜４：９６の範囲とすることができ、７０：３０〜１３：８７の範囲であることが好ましく、６０：４０〜１２：８８の範囲であることがより好ましい。
【００３８】
また、本実施形態では、前記第１の官能基と前記第２の官能基とが化学結合を形成していることが好ましい。前記第１の官能基と前記第２の官能基とが化学結合を形成すると、第２のシランカップリング剤に含まれるアルコキシ基が加水分解を受けて生成されたシラノール基が、第２の表面処理層の第１の表面処理層と接しない表面に存在することになる。前記第２のシランカップリング剤由来のシラノール基は、第２の表面処理層上にシリコーン樹脂層が形成されたときに、該シリコーン樹脂層のシラノール基との間に−Ｓｉ−Ｏ−Ｓｉ−結合を形成することができ、該第２の表面処理層の該シリコーン樹脂層に対する接着強度を向上することができるので好ましい。
【００３９】
また、前記ガラス繊維織編物の表面に、前記第１の表面処理層と前記第２の表面処理層とをこの順に備える本実施形態の表面処理ガラス繊維織編物は、経方向及び緯方向の引張強さが、１５００Ｎ／２５ｍｍ以上であることが好ましい。なお、表面処理ガラス繊維織編物の経方向及び緯方向の引張強さは、ＪＩＳ  Ｒ  ３４２０に準拠して測定する。
【００４０】
本実施形態の表面処理ガラス繊維織編物に、シリコーン樹脂モノマーを含むペーストを、ナイフコーティングし、熱処理を行うことによりシリコーン樹脂層を設けることで、ガラス繊維強化シリコーン樹脂膜材を得ることができる。
【００４１】
次に、本発明の実施例及び比較例を示す。
【実施例】
【００４２】
［実施例１〜１２］
まず、表１及び表２に示すように、第１のシランカップリング剤Ｓ１を含む第１の表面処理層を形成したガラス繊維合撚糸（１３５Ｔｅｘ）を経糸及び緯糸とするガラス繊維織物（経糸織密度：２９本／２５ｍｍ，緯糸織密度：３２本／２５ｍｍ）をガラス繊維織編物として用い、該ガラス繊維織編物の表面に、第２のシランカップリング剤Ｓ２を含む第２の表面処理層とを形成し、表面処理ガラス繊維織編物を作製した。前記第１の表面処理層はさらに被膜剤としてウレタン樹脂を含んでいる。なお、第２の表面処理層に、顔料は含まれない。
【００４３】
次に、前記表面処理ガラス繊維織編物の前記第２の表面処理層上に、シリコーン樹脂（信越シリコーン製ＫＥ５６２０Ｗ−Ｕ）を、乾燥後の質量が５０ｇ／ｍ２となるように塗布し、乾燥してシリコーン樹脂層を形成することにより、ガラス繊維強化シリコーン樹脂膜材を作製した。
【００４４】
次に、（社）日本膜構造協会試験法標準「膜材料の品質及び性能試験方法」に準拠して、前記表面処理ガラス繊維織編物に対する前記シリコーン樹脂層の接着強度を測定し、シリコーン樹脂層がガラス繊維織編物から剥離できず、破損する場合を良好（◎）、シリコーン樹脂層の一部がガラス繊維織編物に残るが、完全に破損せず、剥離する場合を良（○）、ガラス繊維織編物にシリコーン樹脂層が残らず、剥離する場合を不可（×）として評価した。結果を表１及び表２に示す。
【００４５】
なお、表１及び表２に記載のシランカップリング剤は次の通りである。
【００４６】
アミノシラン：３−アミノプロピルトリエトキシシラン
メタクリルシラン：３−メタクリロキシプロピルトリメトキシシラン
エポキシシラン：３−グリシドキシプロピルトリメトキシシラン
クロロシラン：（３−クロロプロピル）トリメトキシシラン
ジアミノシラン：Ｎ−２−（アミノエチル）−３−アミノプロピルトリメトキシシラン
アクリルシラン：３−アクリロキシプロピルトリメトキシシラン
ビニルシラン：ビニルトリメトキシシラン
カチオニックシラン：Ｎ−（ビニルベンジル）−２−アミノエチル−３−アミノプロピルトリメトキシシラン塩酸塩
また、表１〜表４における「質量％」は、表面処理層を備えていないガラス繊維のみの質量を１００質量％としたときの値である。
【００４７】
【表１】
2019073814.tif 000002
【００４８】
【表２】
2019073814.tif 000003
【００４９】
［比較例１−５］
まず、表３に示すように、第１のシランカップリング剤Ｓ１を含む第１の表面処理層を形成したガラス繊維合撚糸（１３５Ｔｅｘ）を経糸及び緯糸とするガラス繊維織物（経糸織密度：２９本／２５ｍｍ，緯糸織密度：３２本／２５ｍｍ）をガラス繊維織編物として用い、該ガラス繊維織編物の表面に、第２のシランカップリング剤Ｓ２を含む第２の表面処理層とを形成し、表面処理ガラス繊維織編物を作製した。前記第１の表面処理層はさらに被膜剤としてウレタン樹脂を含んでいる。
【００５０】
次に、前記表面処理ガラス繊維織編物の前記第２の表面処理層上に、シリコーン樹脂（信越シリコーン製ＫＥ５６２０Ｗ−Ｕ）を、乾燥後の質量が５０ｇ／ｍ２となるように塗布し、乾燥してシリコーン樹脂層を形成することにより、ガラス繊維強化シリコーン樹脂膜材を作製した。
【００５１】
次に、（社）日本膜構造協会試験法標準「膜材料の品質及び性能試験方法」に準拠して、前記表面処理ガラス繊維織編物に対する前記シリコーン樹脂層の接着強度を測定し、シリコーン樹脂層がガラス繊維織編物から剥離できず、破損する場合を良好（◎）、シリコーン樹脂層の一部がガラス繊維織編物に残るが、完全に破損せず、剥離する場合を良（○）、ガラス繊維織編物にシリコーン樹脂層が残らず、剥離する場合を不可（×）として評価した。結果を表３に示す。
【００５２】
なお、表３に記載のシランカップリング剤は次の通りである。
【００５３】
アミノシラン：３−アミノプロピルトリエトキシシラン
メタクリルシラン：３−メタクリロキシプロピルトリメトキシシラン
エポキシシラン：３−グリシドキシプロピルトリメトキシシラン
クロロシラン：（３−クロロプロピル）トリメトキシシラン
ジアミノシラン：Ｎ−２−（アミノエチル）−３−アミノプロピルトリメトキシシラン
フェニルシラン：フェニルトリメトキシシラン（分子量２４０．４）
アルキルシラン：ｎ−プロピルトリメトキシシラン（分子量１６４．３）
ここで、フェニルトリメトキシシラン及びｎ−プロピルトリメトキシシランは、官能基群１、２に含まれるいずれの官能基も有していない。
【００５４】
【表３】
2019073814.tif 000004
【００５５】
［比較例８］
まず、被膜剤としてウレタン樹脂を含み、シランカップリング剤を含まない、表面処理層が形成されたガラス繊維合撚糸（１３５Ｔｅｘ）を経糸及び緯糸とするガラス繊維織物（経糸織密度：２９本／２５ｍｍ，緯糸織密度：３２本／２５ｍｍ）をガラス繊維織編物として用い、該ガラス繊維織編物の表面に、第１のシランカップリング剤Ｓ１として、３−アミノプロピルトリエトキシシランと３−メタクリロキシプロピルトリメトキシシランとを４６．９：５３．１の質量比で混合した混合シランカップリング剤を含む第１の表面処理層を形成し、第２のシランカップリング剤Ｓ２を含む第２の表面処理層は全く形成せずに、表面処理ガラス繊維織編物の作製を試みた。
【００５６】
しかし、前記混合シランカップリング剤は、３−アミノプロピルトリエトキシシランと３−メタクリロキシプロピルトリメトキシシランとの反応により白濁沈殿を生じ、均一な表面処理を行うことができず、シリコーン樹脂層接着強度を適切に評価できなかった。結果を表４に示す。
【００５７】
［比較例９］
まず、被膜剤としてウレタン樹脂を含み、シランカップリング剤を含まない、表面処理層が形成されたガラス繊維撚糸（１３５Ｔｅｘ）を経糸及び緯糸とするガラス繊維織物（経糸織密度：２９本／２５ｍｍ，緯糸織密度：３２本／２５ｍｍ）を４００℃の温度で５４時間加熱処理するヒートクリーニングを行い、表面処理層を除去した後、シリコーン樹脂（信越シリコーン製ＫＥ５６２０Ｗ−Ｕ）を、乾燥後の質量が５０ｇ／ｍ２となるように塗布し、乾燥してシリコーン樹脂層を形成することにより、ガラス繊維強化シリコーン樹脂膜材を作製した。
【００５８】
得られたガラス繊維強化シリコーン樹脂膜材では、ガラス繊維織編物に対するガラス繊維強化シリコーン樹脂膜材の接着強度は良好であったが、前記ヒートクリーニングによりガラス繊維織編物自体の機械的強度が低下していた。結果を表４に示す。
【００５９】
【表４】
2019073814.tif 000005
【００６０】
表１及び表２に示すように、前記第１のシランカップリング剤が前記官能基群１から選択された第１の官能基を有し、前記第２のシランカップリング剤が前記官能基群２から選択された第２の官能基を有するか、前記第１のシランカップリング剤が前記官能基群２から選択された第１の官能基を有し、前記第２のシランカップリング剤が前記官能基群１から選択された第２の官能基を有し、前記第２のシランカップリング剤の質量が、前記第２の表面処理層全体の質量の８０質量％以上である実施例１〜１２の表面処理ガラス繊維織編物によれば、前記シリコーン樹脂層に対して強固な接着性を得ることができることが明らかである。
【００６１】
これに対し、表３に示すように、前記第１のシランカップリング剤が前記官能基群１又は前記官能基群２から選択された第１の官能基を有し、前記第２のシランカップリング剤が第１の官能基と同一の官能基群から選択された第２の官能基を有するか、前記官能基群１又は前記官能基群２のいずれにも含まれない官能基を有する比較例１〜６の表面処理ガラス繊維織編物、又は前記第１のシランカップリング剤が前記官能基群１から選択された第１の官能基を有し、前記第２のシランカップリング剤が前記官能基群２から選択された第２の官能基を有するが、前記第２のシランカップリング剤の質量が、前記第２の表面処理層全体の質量の８０質量％未満である比較例７の表面処理ガラス繊維織編物によれば、前記シリコーン樹脂層に対し、十分な接着性を得ることができないことが明らかである。
【００６２】
また、表４に示すように、３−アミノプロピルトリエトキシシランと３−メタクリロキシプロピルトリメトキシシランとの混合シランカップリング剤のみを用いる比較例８では、ガラス繊維織編物の均一な表面処理を行うことができず、ヒートクリーニングを行ったガラス繊維織編物の表面にシリコーン樹脂層を形成した比較例９のガラス繊維強化シリコーン樹脂膜材では、ガラス繊維織編物自体の機械的強度が低下し、十分な機械的強度を得ることができないことが明らかである。